(57)【要約】【課題】  手術野開孔周囲において、隙間を生じさせずに貼り付けるという操作を容易に行うことのできる眼科手術用覆布を提供することを目的とする。【解決手段】  患者を大きく覆う覆布本体２１と、手術野開孔周囲の開孔周縁部１７から構成され、該周縁部１７の皮膚側全面に粘着剤層１９が設けられた構造となっている。周縁部１７は伸縮性，柔軟性に優れたポリウレタンフィルムからなる。周縁部１７は良く伸びて目の周りの凹凸に良好に追従し易く、容易に密着させて貼り付けることができる。【選択図】      図２
2006218096.tif 000002
【特許請求の範囲】
【請求項１】
眼科手術野に対応した開孔を備え、該開孔の周縁部を皮膚に貼り付けて用いる眼科手術用覆布において、
少なくとも前記周縁部がポリウレタンフィルムにより構成され、該ポリウレタンフィルムの皮膚側面に粘着剤層が設けられたものであることを特徴とする眼科手術用覆布。
【請求項２】
前記ポリウレタンフィルムは、そのＭＤ方向及びＴＤ方向における１００％伸び時の引張応力（ＪＩＳ  Ｋ  ７３１１による）が８．０MPa以下、引張破断時伸び（ＪＩＳ  Ｋ  ７３１１による）が５００％以上である請求項１に記載の眼科手術用覆布。
【請求項３】
前記粘着剤層の粘着力（ＪＩＳ  Ｚ  ０２３７  180度引きはがし粘着力の測定法による）が０．９〜２．５N/25mmである請求項１または２に記載の眼科手術用覆布。
【請求項４】
前記粘着剤層の保持力（ＪＩＳ  Ｚ  ０２３７による（ずれ長さ））が０．１〜０．５mmである請求項１〜３のいずれかに記載の眼科手術用覆布。
【請求項５】
前記ポリウレタンフィルムが透明ないし半透明である請求項１〜４のいずれかに記載の眼科手術用覆布。
【請求項６】
前記ポリウレタンフィルムは、その全光線透過率（ＪＩＳ  Ｋ  ７１０５による）が６０〜８０％で、この全透過光線に占める拡散透過光率（ヘーズ値）（ＪＩＳ  Ｋ  ７１０５による）が６０〜８５％である請求項５に記載の眼科手術用覆布。
【発明の詳細な説明】
【技術分野】
【０００１】
本発明は、眼科での手術等に際して用いられる眼科手術用覆布に関するものである。
【背景技術】
【０００２】
外科手術に際しては、手術野を無菌状態に保つ目的で手術野以外の身体表面をドレープで覆うことが一般に行われており、例えば白内障治療手術の様な眼の手術を行うにあたっては、手術野に対応した位置を開孔した眼科手術用覆布（例えば９０cm×９０cmや１２０cm×１２０cmの不織布）が用いられている。この覆布を使用するにあたっては、一般に手術台に仰臥した患者の眼の部分に覆布の開孔を合わせ、開孔の周縁に貼着された両面粘着テープで眼の回りに貼り付けて固定する。
【０００３】
ところで眼の周りは、鼻や額，こめかみ，ほお骨と連続した複雑な凹凸を有しているので、上記の様に両面粘着テープで貼り付けたつもりであっても、覆布の復元力によって凹部分が持ち上がり、手術中に剥がれてしまうことがある。そしてこの様にしてテープ面の貼り付け部に所々隙間ができると、この隙間から手術の際の洗浄液や血液等が覆布の内側（肌側）に漏れてしまうことがある。
【０００４】
従って上記両面粘着テープとしては皮膚に強力に付着できるものが望ましいものの、あまりに強力な粘着テープであると、手術後に覆布を取り除くときに患者に苦痛を与えたり、また皮膚表面を剥がす等の損傷を与えたりするおそれがある。殊に老人の場合では皮膚が脆弱になっているので、接着力が強すぎることは問題である。
【０００５】
また患者によって皮膚の状態は様々で、ある患者では両面粘着テープが皮膚に付着し難く、貼付箇所に隙間を生じてしまうのに対し、他の患者では同様の粘着テープを用いても強く付着し過ぎて剥がす際に皮膚を傷つける場合もある。
【０００６】
そこで上記の問題を解消したものとして、覆布の手術野開孔の周縁部裏面側に肉厚のゲル状粘着剤層を設けた眼科手術用覆布が提案されている（特許文献１参照）。この覆布では、上記肉厚のゲル状粘着剤層が伸縮することによって覆布の復元力が吸収されるから、手術中に容易に剥がれない。またこの様に容易に剥がれないから、ゲル状粘着剤層として比較的粘着力の低い材料を用いることができ、手術後に剥離する際に皮膚を殆ど傷つけないという効果を奏する。
【特許文献１】特開２００３−３２５５４４号公報
【発明の開示】
【発明が解決しようとする課題】
【０００７】
上記の如く特許文献１の覆布によれば、開孔の周縁にぴったりと貼り付けることができるものであるが、貼着箇所からの洗浄液等の肌側への漏れの原因は、上述した覆布の復元力による凹部分の持ち上がりだけではなく、貼着操作時の貼り付け不良による場合もある。つまり上記の如く眼の周りは複雑な凹凸を呈しているので、貼付に際して覆布がシワになり易く、従って丁寧に貼り付けないと、隙間を生じたままとなるのである。
【０００８】
そこで本発明の目的は、開孔周囲において隙間を生じさせずに貼り付けるという操作を容易に行うことのできる眼科手術用覆布を提供することにある。
【課題を解決するための手段】
【０００９】
本発明に係る眼科手術用覆布は、眼科手術野に対応した開孔を備え、該開孔の周縁部を皮膚に貼り付けて用いる眼科手術用覆布であって、少なくとも前記周縁部がポリウレタンフィルムにより構成され、該ポリウレタンフィルムの皮膚側面に粘着剤層が設けられたものであることを特徴とする。尚本明細書及び特許請求の範囲において、フィルムと称した場合にはシートが含まれ、シートと称した場合にはフィルムが含まれる。
【００１０】
従来では専ら覆布に用いる布やシートに孔を開けただけであり、開孔の周縁部についても覆布の他の部分と同じ素材であって、伸び難いものである為に、眼の周りの凹凸に追従し難く、皺になり易かった。しかし本発明では上述の様に、開孔周縁部にポリウレタンフィルムを用いており、このポリウレタンフィルムは柔軟性に富み良く伸びる素材であるから、眼の周りの様な凹凸のある箇所に貼り付けるに際して、該凹凸に沿って伸ばしながら貼り付けることができ、従って皺が寄り難く、容易に隙間を生じさせずに貼付することができる。尚、皮膚への貼着はポリウレタンフィルムの皮膚側面に設けられた上記粘着剤層によって成される。
【００１１】
また上記の通りポリウレタンフィルムは良く伸びる素材であり、復元力による凹部分の持ち上がりの力も小さいから、持ち上がって浮くということも起き難い。
【００１２】
加えてポリウレタンフィルムは伸縮性が良好であり、一旦貼った後に外したとき、初めに貼った際に伸びた箇所が縮んで元に戻るので、再び貼り直すことができる。つまり例えばポリオレフィンフィルムの場合には、一旦伸びると、伸びたままで縮まないから、これの貼り直しを行うとすると、その伸びた箇所が皺になる虞がある。これに対して上述の様にポリウレタンフィルムであれば、皺を生じさせずに貼り直すことができる。
【００１３】
斯様な前記ポリウレタンフィルムとしては、そのＭＤ方向（フィルムの製造流れ方向）及びＴＤ方向（ＭＤ方向と直交する方向）における１００％伸び時の引張応力（ＪＩＳ  Ｋ  ７３１１による）が８．０MPa以下、引張破断時伸び（ＪＩＳ  Ｋ  ７３１１による）が５００％以上であることが好ましい。
【００１４】
フィルムの引張応力が高すぎると、皮膚に貼付する際に力を要する上、瞼周辺の凹凸への追従性に乏しく、また引張破断時伸びが低すぎると、伸ばした際に破れる虞があるが、上記の様な引張応力及び引張破断時伸びを示すポリウレタンフィルムであれば、弱い力で良く伸びるので、皮膚への貼り付け操作を非常に容易に行えると共に、凹凸への追従性が良好であり、また十分な強度を備える。尚、１００％伸び時の引張応力とは、試験片に１００％の伸びを与えたときの応力であり、引張破断時伸びとは、試験片を引っ張って破断した時の標線間距離を測定したときの伸び率である。
【００１５】
また上記ポリウレタンフィルムにおける引張強さ（ＪＩＳ  Ｋ７３１１による）が５０MPa以上であることが好ましい。５０MPa以上であれば、貼付操作中等においてポリウレタンフィルムが破ける心配が殆どないからである。
【００１６】
前記粘着剤層としては、患者の皮膚に対して刺激が少なく、瞼周辺の凹凸形状や皺に対して柔軟に追従できるものが望ましい。そして粘着剤層の粘着力としては高い方が剥がれ難いことから好ましいのであるが、粘着力が高すぎると、手術後に皮膚から剥がす際に皮膚を痛める懸念があるので、あまり強いものを用いることができない。この点において本発明の如くポリウレタンフィルムに設ける場合であれば、上述の様にフィルムが良く伸びて凹部分が持ち上がって浮くということが生じ難いので、粘着剤層として、比較的粘着力の低い素材のもの（例えば180度引きはがし粘着力が０．９〜２．５N/25mm（測定法：ＪＩＳ  Ｚ  ０２３７、試験板；ベークライトパネル））を採用しても、十分な粘着力（剥離強度）が確保されて手術中に容易に剥離することがない。よって比較的皮膚の弱い患者に適応させた弱い粘着力の粘着剤層を用いることが可能となって、手術終了後の覆布剥離時における皮膚の損傷をかなり防ぐことができる。
【００１７】
斯様な前記粘着剤層の粘着力（ＪＩＳ  Ｚ  ０２３７  180度引きはがし粘着力の測定法による）としては、０．９〜２．５N/25mmであることが好ましい。ポリウレタンフィルムに設ける粘着剤層として上記粘着力のものを用いれば、手術中に容易に外れることがなく、また剥がす際に殆ど皮膚を痛めない。
【００１８】
また前記粘着剤層の保持力（ＪＩＳ  Ｚ  ０２３７による（ずれ長さ）（貼付面積12mm×20mm、荷重200gで30分間放置））としては、０．１〜０．５mmであることが好ましい。この程度の保持力を有していれば、一旦瞼周辺に貼着したポリウレタンフィルムが、手術中にずれるということが殆どない。
【００１９】
粘着剤層の厚みとしては２０〜５０μｍが好ましい。この厚みであれば貼着力が十分に確保され、また手術後に覆布を取り外すにあたって、投錨破壊に起因する皮膚への粘着剤残りが生じ難い。このうち特に３０μｍ±１０％程度が推奨される。
【００２０】
更に本発明に係る眼科手術用覆布においては、前記ポリウレタンフィルムが透明ないし半透明であることが好ましい。覆布の開孔周縁部を皮膚に貼り付けるにあたって、従来では皮膚への貼着状態が分からないことから、浮き等の隙間を生じたままにしてしまい、この隙間から手術の際の洗浄液等が患者側（裏側）に漏れるということがあったが、上記の如くポリウレタンフィルムが透明ないし半透明であれば、粘着剤層による皮膚への貼着状態を表側（反皮膚側）から容易に目視により確認することができ、従って隙間を生じている箇所を見つけた場合には、ここを押す等してしっかりと貼り付けて塞ぐことが可能となる。
【００２１】
この様なポリウレタンフィルムとしては、全光線透過率（ＪＩＳ  Ｋ  ７１０５による）が６０〜８０％で、この全透過光線に占める拡散透過光率（ヘーズ値）（ＪＩＳ  Ｋ  ７１０５による）が６０〜８５％であることが好ましい。全光線透過率が６０〜８０％であれば、表側（反皮膚側）からフィルムを通して貼着状態を十分に確認できる程度に透明感があるからである。またヘーズ値が６０〜８５％であれば、ポリウレタンフィルムがくすむ様になって目立たず、これと相対して手術野の視認性を向上させることが期待できるからである。
【００２２】
加えてポリウレタンフィルムの反皮膚側面の表面グロスとしては２０％前後であることが好ましい。２０％前後であれば、表面の光沢があまりなく、従って貼着状態を確認し易くなるからである。
【００２３】
またポリウレタンフィルムの厚みとしては、０．０４〜０．１mmのものが推奨される。厚みが薄い程、より細かな凹凸に対する追従性が増すことから好ましいものの、十分な強度を確保する観点からは厚い方が良い。これらの観点から上記の如く厚み範囲が望ましい。
【発明の効果】
【００２４】
本発明に係る眼科手術用覆布によれば、該覆布の開孔周縁部を皮膚に貼り付けるに際し、シワ等の隙間を生じさせずに貼付することが容易に行え、従って作業者の手間が軽減され、加えて隙間なく貼れることで、患者側（覆布裏側）に手術中の洗浄液等が漏れることを防止することができる。
【発明を実施するための最良の形態】
【００２５】
＜実施形態１＞
図１は本発明の実施形態１に係る眼科手術用覆布２０を表側（反皮膚側）から見た図（正面図）であり、図２は図１に示すＡ−Ａ線断面図である。
【００２６】
この覆布２０は、患者を大きく覆う覆布本体２１と、手術野開孔周囲の開孔周縁部１７から構成され、該周縁部１７の皮膚側全面に粘着剤層１９が設けられた構造となっている。覆布本体２１は撥水性のポリエステル（或いはポリプロピレン）製不織布からなり、周縁部１７は伸縮性，柔軟性に優れたポリウレタンフィルムからなり、粘着剤層１９はアクリル系樹脂から構成されている。
【００２７】
開孔周縁部１７には眼科手術野に対応して開孔６２が設けられ（図中、１７ａは周縁部１７の開孔縁を示す）、覆布本体２１にはこの開孔６２よりも大きく且つ周縁部１７の外縁サイズ（図中、１７ｂは周縁部１７の外縁を示す）よりも小さい開孔が設けられており（図中、２１ａは覆布本体２１の開孔縁を示す）、図１、２に示す様に、この覆布本体２１の開孔内（開孔縁２１ａの内側）のほぼ中央に周縁部１７の開孔６２が位置する様に配置されている。そしてこれら周縁部１７と覆布本体２１は上記粘着剤層１９によって貼り付けられている。
【００２８】
覆布本体２１の開孔内（開孔縁２１ａの内側）に露出する粘着剤層１９の幅、つまり周縁部１７の開孔縁１７ａから覆布本体２１の開孔縁２１ａの幅（Ｂ1、Ｂ2、…）は大凡１０〜３０mmであり、覆布２０を手術野開孔６２周縁に貼り付けるにあたって適度な大きさである。尚、製品の保管時（或いは運搬時）等においては、粘着剤層１９の露出面を覆う様にしてその皮膚側面に離型紙１８が貼付されている（図１，２に仮想線（二点鎖線）で示す）。
【００２９】
また覆布本体２１の全体形状は四角形で、患者の顔全体（或いはそれ以上）を覆うことのできる大きさ（例えば縦１２００mm×横１２５０mm）となっている。
【００３０】
上記周縁部１７の特性について詳しく述べると、厚み０．０６mm、硬度８５、比重１．１９、ＭＤ方向の引張強さ６９．３７MPa（19.61N/5mm）、ＴＤ方向の引張強さ７０．８５MPa（19.63N/5mm）、ＭＤ方向の引張破断時伸び５８９％、ＴＤ方向の引張破断時伸び５８０％、ＭＤ方向の５％伸び時の引張応力１．２５MPa（0.38N/5mm）、ＴＤ方向の５％伸び時の引張応力１．２６MPa（0.38N/5mm）、ＭＤ方向の１０％伸び時の引張応力２．４２MPa（0.74N/5mm）、ＴＤ方向の１０％伸び時の引張応力２．３２MPa（0.70N/5mm）、ＭＤ方向の２０％伸び時の引張応力３．７５MPa（1.15N/5mm）、ＴＤ方向の２０％伸び時の引張応力３．５８MPa（1.09N/5mm）、ＭＤ方向の３０％伸び時の引張応力４．４４MPa（1.36N/5mm）、ＴＤ方向の３０％伸び時の引張応力４．２８MPa（1.30N/5mm）、ＭＤ方向の５０％伸び時の引張応力５．１７MPa（1.58N/5mm）、ＴＤ方向の５０％伸び時の引張応力５．００MPa（1.51N/5mm）、ＭＤ方向の１００％伸び時の引張応力６．２４MPa（1.91N/5mm）、ＴＤ方向の１００％伸び時の引張応力６．０９MPa（1.85N/5mm）、ＭＤ方向の２００％伸び時の引張応力８．２９MPa（2.54N/5mm）、ＴＤ方向の２００％伸び時の引張応力８．１７MPa（2.48N/5mm）、ＭＤ方向の３００％伸び時の引張応力１０．９９MPa（3.37N/5mm）、ＴＤ方向の３００％伸び時の引張応力１１．０３MPa（3.34N/5mm）、ＭＤ方向の引裂強さ１４１．１８kN/m、ＴＤ方向の引裂強さ１４８．７７kＮ/mのポリウレタンフィルムである（尚、測定法は厚みを除いていずれもＪＩＳ  Ｋ  ７３１１による）。
【００３１】
粘着剤層１９は、粘着力１．４８N/25mm、保持力０．３mmである皮膚低刺激性のアクリル系樹脂からなる（尚、測定法はいずれもＪＩＳ  Ｚ  ０２３７による）。
【００３２】
次に本実施形態１の覆布２０の折り畳み方について説明する。
【００３３】
図３の（ａ）〜（ｃ），図４の（ａ）〜（ｄ）及び図５の（ａ）〜（ｇ）は覆布２０の折り畳み手順を表す正面図であって、覆布２０の表側（反皮膚側）から見た図である（分かり易くする為、図３，４ではほんの少しだけ斜め方向から画いている）。尚離型紙１８は使用直前に剥離するものであるから、製品としては離型紙１８が付いたものとなっている（尚便宜上、離型紙１８の取り付けられたものも覆布２０と称することがある）。
【００３４】
先ず図３（ａ）に示す様に、覆布２０の四辺のうちの一辺２１ｂ1を持ち、この辺２１ｂ1が周縁部１７を覆う程度の深さとなる様にして折り畳む（矢印Ｃ）。尚このとき表側（反皮膚側）が折り畳みの内側となる。続いてこの折り畳み縁Ｃ1を持ち、折り畳み縁Ｃ1が本体開孔縁２１ａよりもやや外側の位置となる様に内側に折り畳む（図３（ｂ）、矢印Ｄ）。次いで覆布２０の上記辺２１ｂ1を持ち、上記折り畳み縁Ｃ1に沿う様にして外側に折り畳む（図３（ｃ）、矢印Ｅ）。
【００３５】
次に上記と同様に、辺２１ｂ1と対向する辺２１ｂ2を持ち、この辺２１ｂ2が周縁部１７を覆う程度の深さとなる様にして、表側（反皮膚側）を内側に折り畳む（図４（ａ）、矢印Ｆ）。続いてこの折り畳み縁Ｆ1を持ち、折り畳み縁Ｆ1が本体開孔縁２１ａよりもやや外側の位置となる様に内側に折り畳む（図４（ｂ）、矢印Ｇ）。次いで覆布２０の上記辺２１ｂ2を持ち、上記折り畳み縁Ｆ1に沿う様にして外側に折り畳む（図４（ｃ）、矢印Ｈ）。
【００３６】
次に、辺２１ｂ1と辺２１ｂ2の間の一方の辺２１ｂ3を持ち、この辺２１ｂ3が周縁部１７を覆う程度の深さとなる様にして、表側（反皮膚側）を内側に折り畳む（図４（ｄ）、矢印Ｉ）。続いてこの折り畳み縁Ｉ1を持ち、折り畳み縁Ｉ1が本体開孔縁２１ａよりもやや外側の位置となる様に内側に折り畳む（図５（ａ）、矢印Ｊ）。次いで覆布２０の上記辺２１ｂ3を持ち、上記折り畳み縁Ｉ1に沿う様にして外側に折り畳む（図５（ｂ）、矢印Ｋ）。
【００３７】
次に上記と同様に、辺２１ｂ3と対向する辺２１ｂ4を持ち、この辺２１ｂ4が周縁部１７を覆う程度の深さとなる様にして、表側（反皮膚側）を内側に折り畳む（図５（ｃ）、矢印Ｌ）。続いてこの折り畳み縁Ｌ1を持ち、折り畳み縁Ｌ1が本体開孔縁２１ａよりもやや外側の位置となる様に内側に折り畳む（図５（ｄ）、矢印Ｍ）。次いで覆布２０の上記辺２１ｂ4を持ち、上記折り畳み縁Ｌ1に沿う様にして外側に折り畳む（図５（ｅ）、矢印Ｎ）。
【００３８】
この様にして折り畳むと、図５（ｆ）に示す様に本体開孔縁２１ａの内側における周縁部１７の全てが視認できる状態となって現れる。尚、図示例の様に辺２１ｂ1と辺２１ｂ2が折り畳んだ外幅端よりも内側に位置しているのに対して、辺２１ｂ3及び辺２１ｂ4は折り畳んだ外幅端よりも外側（或いは折り畳んだ外幅端程度）に位置しているが、これは周縁部１７が横長の長方形であったり、覆布本体２１の大きさによるものである。
【００３９】
その後、辺２１ｂ3側と辺２１ｂ4側とを合わせる様にして二つ折りにする（図５（ｆ）、矢印Ｏ）。以上の様にして折り畳んだ状態の覆布製品が出来上がる（図５（ｇ））。
【００４０】
次にこの覆布２０の使用方法について説明する。
【００４１】
先ず図５（ｇ）に示す覆布製品から離型紙１８を外して周縁部１７の粘着剤層１９を露出させ、上記の二つ折りを解きつつ患者の手術野周辺（瞼周辺）に周縁部１７を貼り付ける。
【００４２】
このとき、図５（ｆ）や図６［覆布２０製品の使用方法を説明する為の正面図］の（ａ）に示す様に、覆布２０は折り畳んだコンパクトな状態でありながらも、本体開孔縁２１ａの内側における周縁部１７の全てが外側から見える。そして周縁部１７は柔軟性に富み良く伸びるから、目の周りの凹凸に良好に追従させることができて、粘着剤層１９によって皮膚に密着させて貼り付けることができ、しかもこの操作が容易である。詳しく述べると、上記の通り周縁部１７のＭＤ及びＴＤ方向の伸びが大凡５８０％と大きいから、凹凸が激しい場合であっても伸ばして貼ることができて皺が寄り難く、加えて周縁部１７のＭＤ及びＴＤ方向の１０％伸び時の引張応力が２．４MPa程度、２０％伸び時の引張応力が３．７MPa程度であって、大凡１．１Ｎ程の力で伸び、他方、瞼周りの凹凸に追従させるには大抵２０％程度伸ばすだけで済むから、簡単に隙間を作らない様に貼り付けることができる。
【００４３】
更に周縁部１７は半透明であるから貼着状態を表側（反皮膚側）から確認することができる。具体的には貼り付いた箇所と浮いた箇所では色が違って見える。そして浮いている箇所（皺や貼り付けムラ、浮き上がりによって隙間を生じている箇所）があれば、そこを押さえる等してしっかりと密着させることで、簡単に隙間のない様にできる。
【００４４】
加えて貼り直したいときでも、コンパクトに折り畳まれた覆布２０であるから、清潔且つ容易に貼り直しを行うことができる。つまり、一旦覆布を展開した後で貼り直す場合は、大きいことから操作し辛く、この為に覆布の様々な箇所を触って汚染する危険があるが、上記の様にコンパクトな状態であれば、汚染の事態を避けることが可能である。また上記の如くコンパクトであるから、一人で操作する場合にも簡単に行うことができる。加えて貼り付け自体の操作についても、周縁部１７は復元性が良好であるから、一旦伸びた部分も元に戻り、皺となって残ることが殆どない。
【００４５】
この様にして周縁部１７を隙間のない様にして皮膚に貼り付けた後、辺２１ｂ3及び辺２１ｂ4付近（例えば図６（ａ）に示す星印の箇所）を掴み、外側にスライドさせて広げる（矢印Ｐ）。続いて辺２１ｂ1及び辺２１ｂ2付近（例えば図６（ｂ）に示す星印の箇所）を掴み、外側にスライドさせて広げる（矢印Ｑ）。
【００４６】
この様にして覆布２０が広げられ（図１）、患者を覆布２０で覆う操作が完了する。
【００４７】
その後手術を行うが、このとき上記の様に瞼周りの開孔周縁部１７はしっかりと密着する様に隙間なく貼り付けられているから、手術の際の洗浄液等は覆布２０の裏側（皮膚側）に漏れることが回避される。
【００４８】
＜実施形態２＞
図７は本発明の実施形態２に係る眼科手術用覆布１０を表側（反皮膚側）から見た図である。尚図１，２と同じ構成部分については同一の符号を付して重複説明を避ける。
【００４９】
この覆布１０は受液ポケットタイプのものであり、全体の大きさは上記実施形態１のものよりも小さく、覆布本体１１の目尻側の部分を折り返して両側縁１２，１３を接着することにより受液ポケット１４を形成したものである。この覆布本体１１はポリエチレン製シートでからなり、防水性を示す。ポケット１４における反皮膚側のシートには、そのポケット入口１４ａと平行してその縁近傍に棒状の保形部材１６が取り付けられている。この保形部材１６は合成樹脂製の塑性変形可能なもの（例えば比較的硬質で変形可能なポリエチレン樹脂製帯状物）である。尚この保形部材１６をその略中央部分を突き出す様に折り曲げることにより、ポケット入口１４ａが大きく開き、手術中の洗浄液等をポケット１４内に良好に捕集できる（図８：実施形態２に係る眼科手術用覆布１０についてポケット１４を広く開けた状態を表す正面図）。実施形態２の覆布１０におけるその他の構成は上記実施形態１と同様である。
【００５０】
本実施形態２においても、周縁部１７は柔軟性に富み良く伸びるから、目の周りの凹凸に追従し易く、容易に密着させて貼り付けることができる。また周縁部１７は半透明であるから、貼着状態を確認しつつ貼れるので、貼り残しを防止できる。
【００５１】
尚実施形態２の覆布１０は、これ単独で用いても良いし、或いは例えば大判の覆布（手術野開孔を大きくしたもの）の反皮膚側面に重ねる様にして貼り付け、使用しても良い。
【００５２】
＜実施形態３＞
図９は本発明の実施形態３に係る眼科手術用覆布３０を表側（反皮膚側）から見た図であり、図１０は図９に示すＲ−Ｒ線断面図である。尚図において離型紙１８も合わせて画いている。また図１，２，７と同じ構成部分については同一の符号を付して重複説明を避ける。
【００５３】
実施形態３の覆布３０は、実施形態２の受液ポケットタイプの覆布１０を大判の不織布製覆布本体２１の反皮膚側に取り付けた構造となっており、不織布製覆布本体２１とポリエチレンシート製覆布本体１１とは本体開孔縁２１ａ近傍において両面粘着テープ３９によって貼り合わされ（それぞれの本体開孔縁２１ａが丁度合う様に重ねる）、覆布本体１１の反皮膚側に周縁部１７（粘着剤層１９を備えたもの）が貼付された構成となっている（図１０）。
【００５４】
本実施形態３の場合も、実施形態１で説明した様に折り畳んだものとすることが推奨される。この折り畳みに際しては、ポケットタイプ部分の覆布１０を覆布本体２１と一体的に取り扱うと良い。
【００５５】
本実施形態３においても、周縁部１７は柔軟性に富み良く伸びるから、目の周りの凹凸に追従し易く、容易に密着させて貼り付けることができる。また周縁部１７は半透明であるから、貼着状態を確認しつつ貼れるので、貼り残しが生じるのを防止できる。
【００５６】
＜実施形態４＞
図１１は本発明の実施形態４に係る眼科手術用覆布４０の部分断面図である。尚図において離型紙１８も合わせて画いている。また図１，２と同じ構成部分については同一の符号を付して重複説明を避ける。
【００５７】
上記実施形態１〜３では覆布本体２１，１１の表側面（反皮膚側面）に周縁部１７（ポリウレタンフィルム）を取り付けた構成のものを示したが、本実施形態４においては、不織布製覆布本体２１の裏側面（皮膚側面）に取り付けたものである。この取り付けにあたっては、周縁部１７の表側（反皮膚側）と覆布本体２１の裏側（皮膚側）を両面粘着テープ４９によって貼り付ける。
【００５８】
本実施形態４においても上記実施形態１と同様に、周縁部１７は柔軟性に富み良く伸びるから、目の周りの凹凸に追従し易く、容易に密着させて貼り付けることができる。また周縁部１７は半透明であるから、貼着状態を確認しつつ貼れるので、貼り残しを防止できる。
【００５９】
＜試験＞
周縁部１７の材料として、エステル系結晶タイプの熱可塑性ポリウレタンフィルム（サンプルＡ：厚さ60μｍ、サンプルＣ：厚さ80μｍ）、ポリエステル系の熱可塑性ポリウレタンフィルム（サンプルＢ：厚さ80μｍ）を用いることとし、これら上記サンプルＡ，Ｂ，Ｃについて、その特性に関する各種測定を行った。
【００６０】
測定項目は厚み（表１）、引張強さ（ＪＩＳ  Ｋ７３１１）（表１）、引張破断時伸び（ＪＩＳ  Ｋ  ７３１１）（表２）、引裂強度（ＪＩＳ  Ｋ７３１１）（表３）、５％，１０％，２０％，３０％，５０％，１００％，２００％，３００％伸び時の各引張応力（ＪＩＳ  Ｋ  ７３１１）（表４〜１１）、フィルムの表側からの全光線透過率及びヘーズ（ＪＩＳ  Ｋ  ７１０５、測定寸法：約５０mm×５０mm、室温：２２℃、使用試験機：スガ試験機（株）製直読ヘーズコンピューターHGM-2K）（表１２）、ＴＰＵグロス（ＪＩＳ  Ｋ  ７１０５、光沢計：ミノルタ社製GM-60（角度60°））（表１３）である。但しＴＰＵグロスにおいては、サンプルＡのみについて測定を行った。
【００６１】
尚各種測定に際しては、１種のサンプルにつき測定の為の試験片を５箇所取り、これらについてそれぞれ測定すると共に、その平均値を求めた。
【００６２】
これらの測定結果について表１〜１３に示す。
【００６３】
【表１】
2006218096.tif 000003
【００６４】
【表２】
2006218096.tif 000004
【００６５】
【表３】
2006218096.tif 000005
【００６６】
【表４】
2006218096.tif 000006
【００６７】
【表５】
2006218096.tif 000007
【００６８】
【表６】
2006218096.tif 000008
【００６９】
【表７】
2006218096.tif 000009
【００７０】
【表８】
2006218096.tif 000010
【００７１】
【表９】
2006218096.tif 000011
【００７２】
【表１０】
2006218096.tif 000012
【００７３】
【表１１】
2006218096.tif 000013
【００７４】
【表１２】
2006218096.tif 000014
【００７５】
【表１３】
2006218096.tif 000015
【００７６】
上記結果から分かる様に、サンプルＡ，Ｂ，Ｃはいずれも柔軟で伸縮性が良く、しかも軽い力で伸び、強度も十分に備えたものであり、また半透明で、光沢の少ないものである。従って周縁部１７として好適に用いることができる。
【００７７】
以上の如く、例を挙げて本発明を具体的に説明したが、本発明はもとより上記例によって制限を受けるものではなく、前記の趣旨に適合し得る範囲で適当に変更を加えて実施することも勿論可能であり、それらはいずれも本発明の技術的範囲に包含される。
【００７８】
例えば覆布本体の材料としては、上記ポリエステル製（或いはポリプロピレン製）不織布やポリエチレン製シートの他、吸水機能を備えた不織布、またポリプロピレン等のオレフィン系樹脂からなる合成樹脂製フィルム（シート）等であっても良い。
【００７９】
また周縁部１７の材料としても上記例に限定されるものではなく、柔軟性があり良く伸びるポリウレタンフィルムから選択すると良い。
【図面の簡単な説明】
【００８０】
【図１】本発明の実施形態１に係る眼科手術用覆布を表側（反皮膚側）から見た図（正面図）である。
【図２】図１に示すＡ−Ａ線断面図である。
【図３】実施形態１の眼科手術用覆布の折り畳み手順を説明する為の正面図（その１）である。
【図４】実施形態１の眼科手術用覆布の折り畳み手順を説明する為の正面図（その２）である。
【図５】実施形態１の眼科手術用覆布の折り畳み手順を説明する為の正面図（その３）である。
【図６】実施形態１の眼科手術用覆布製品の使用方法を説明する為の正面図である。
【図７】本発明の実施形態２に係る眼科手術用覆布を表側（反皮膚側）から見た図（正面図）である。
【図８】実施形態２に係る眼科手術用覆布についてポケットを広く開けた状態を表す正面図である。
【図９】本発明の実施形態３に係る眼科手術用覆布を表側（反皮膚側）から見た図（正面図）である。
【図１０】図９に示すＲ−Ｒ線断面図である。
【図１１】本発明の実施形態４に係る眼科手術用覆布の部分断面図である。
【符号の説明】
【００８１】
１０，２０，３０，４０  眼科手術用覆布
１１，２１  覆布本体
１４  受液ポケット
１７  開孔周縁部
１７ａ  周縁部の開孔縁
１７ｂ  周縁部の外縁
１８  離型紙
１９  粘着剤層
２１ａ  覆布本体の開孔縁
６２  開孔
【図１】
2006218096.tif 000016
【図２】
2006218096.tif 000017
【図３】
2006218096.tif 000018
【図４】
2006218096.tif 000019
【図５】
2006218096.tif 000020
【図６】
2006218096.tif 000021
【図７】
2006218096.tif 000022
【図８】
2006218096.tif 000023
【図９】
2006218096.tif 000024
【図１０】
2006218096.tif 000025
【図１１】
2006218096.tif 000026